(57)【要約】      （修正有）【課題】特定の光吸収剤を含有しつつ、低極性の有機溶剤の含有量を低減できる光学フィルタ用液状組成物を提供する。【解決手段】光吸収剤と、アルコキシシラン及びアルコキシシランの加水分解物の少なくとも１つと、リン酸エステルと、溶剤とを含有している光学フィルタ用液状組成物。光吸収剤は、リン原子に結合しているアリール基を有するホスホン酸と銅イオンとによって形成されている。液状組成物では、２０℃において７以下の比誘電率を有する有機溶剤の含有量が５０質量％以下である。【選択図】なし【特許請求の範囲】
【請求項１】
リン原子に結合しているアリール基を有するホスホン酸と銅イオンとによって形成された光吸収剤と、
アルコキシシラン及びアルコキシシランの加水分解物の少なくとも１つと、
リン酸エステルと、
溶剤と、を含有し、
２０℃において７以下の比誘電率を有する有機溶剤の含有量が５０質量％以下である、
光学フィルタ用液状組成物。
【請求項２】
前記アルコキシシラン及び前記アルコキシシランの加水分解物は、ケイ素原子に結合している非反応性の疎水基を有する、請求項１に記載の液状組成物。
【請求項３】
前記溶剤は、２０℃において７より高い比誘電率を有する有機溶剤を含む、請求項１に記載の液状組成物。
【請求項４】
前記リン酸エステルは、７〜１６のＨＬＢ値を有する、請求項１〜３のいずれか１項に記載の液状組成物。
【請求項５】
下記の（ｉ）及び（ii）の条件を満たす透過率スペクトルを有する、請求項１〜４のいずれか１項に記載の液状組成物。
（ｉ）波長３５０ｎｍ〜４５０ｎｍの範囲において波長の増加に伴い増加する分光透過率を有し、かつ、波長３５０ｎｍ〜４５０ｎｍの範囲において透過率が５０％になる波長である紫外側カットオフ波長が３８０ｎｍ〜４２０ｎｍである。
（ii）波長６００ｎｍ〜８００ｎｍの範囲において波長の増加に伴い減少する分光透過率を有し、かつ、波長６００ｎｍ〜８００ｎｍの範囲において透過率が５０％になる波長である赤外側カットオフ波長が６００ｎｍ〜６９０ｎｍである。
【請求項６】
前記透過率スペクトルは、波長３００ｎｍ〜３５０ｎｍの範囲において１％以下の平均透過率を有する、請求項５に記載の液状組成物。
【請求項７】
前記透過率スペクトルは、波長３００ｎｍ〜３７０ｎｍの範囲において２％以下の平均透過率を有する、請求項５又は６に記載の液状組成物。
【請求項８】
前記透過率スペクトルは、波長４００ｎｍ〜６００ｎｍの範囲において７０％以上の平均透過率を有する、請求項５〜７のいずれか１項に記載の液状組成物。
【請求項９】
前記透過率スペクトルは、波長４５０ｎｍ〜６００ｎｍの範囲において７０％以上の平均透過率を有する、請求項５〜８のいずれか１項に記載の液状組成物。
【請求項１０】
前記透過率スペクトルは、波長８００ｎｍにおいて２０％以下の透過率を有する、請求項５〜９のいずれか１項に記載の液状組成物。
【請求項１１】
前記透過率スペクトルは、波長９００ｎｍにおいて２５％以下の透過率を有する、請求項５〜１０のいずれか１項に記載の液状組成物。
【請求項１２】
前記透過率スペクトルは、波長１１００ｎｍにおいて４５％以下の透過率を有する、請求項５〜１１のいずれか１項に記載の液状組成物。
【請求項１３】
前記透過率スペクトルは、波長１３００ｎｍにおいて７０％以下の透過率を有する、請
求項５〜１２のいずれか１項に記載の液状組成物。
【請求項１４】
透明基板と、
請求項１〜１３のいずれか１項に記載の前記液状組成物の硬化物によって形成され、４０μｍ〜２５０μｍの厚みを有する光吸収膜と、を備え、
下記の（Ｉ）及び（II）の条件を満たす透過率スペクトルを有する、光学フィルタ。
（Ｉ）波長３５０ｎｍ〜４５０ｎｍの範囲において波長の増加に伴い増加する分光透過率を有し、かつ、波長３５０ｎｍ〜４５０ｎｍの範囲において前記積層体の透過率が５０％になる波長である紫外側カットオフ波長が３８０ｎｍ〜４２０ｎｍである。
（II）波長６００ｎｍ〜８００ｎｍの範囲において波長の増加に伴い減少する分光透過率を有し、かつ、波長６００ｎｍ〜８００ｎｍの範囲において前記積層体の透過率が５０％になる波長である赤外側カットオフ波長が６００ｎｍ〜６９０ｎｍである。
【請求項１５】
前記透過率スペクトルは、波長３００ｎｍ〜３５０ｎｍの範囲において１％以下の平均透過率を有する、請求項１４に記載の光学フィルタ。
【請求項１６】
前記透過率スペクトルは、波長３００ｎｍ〜３７０ｎｍの範囲において３％以下の平均透過率を有する、請求項１４又は１５に記載の光学フィルタ。
【請求項１７】
前記透過率スペクトルは、波長４００ｎｍ〜６００ｎｍの範囲において７０％以上の平均透過率を有する、請求項１４〜１６のいずれか１項に記載の光学フィルタ。
【請求項１８】
前記透過率スペクトルは、波長４５０ｎｍ〜６００ｎｍの範囲における平均透過率が７０％以上である、請求項１４〜１７のいずれか１項に記載の光学フィルタ。
【請求項１９】
前記透過率スペクトルは、波長８００ｎｍにおいて２５％以下の透過率を有する、請求項１４〜１８のいずれか１項に記載の光学フィルタ。
【請求項２０】
前記透過率スペクトルは、波長９００ｎｍにおいて２５％以下の透過率を有する、請求項１４〜１９のいずれか１項に記載の光学フィルタ。
【請求項２１】
前記透過率スペクトルは、波長１１００ｎｍにおいて６０％以下の透過率を有する、請求項１４〜２０のいずれか１項に記載の光学フィルタ。
【請求項２２】
前記透明基板は、波長４５０ｎｍ〜６００ｎｍの範囲において７０％以上の透過率を有する、光学フィルタ。
【発明の詳細な説明】
【技術分野】
【０００１】
本発明は、光学フィルタ用液状組成物及び光学フィルタに関する。
【背景技術】
【０００２】
CCD（Charge Coupled Device）又はCMOS（Complementary Metal Oxide Semiconductor
）等の固体撮像素子を用いた撮像装置において、良好な色再現性を有する画像を得るために様々な光学フィルタが固体撮像素子の前面に配置されている。一般的に、固体撮像素子は紫外線領域から赤外線領域に至る広い波長範囲で分光感度を有する。一方、人間の視感度は可視光の領域にのみに存在する。このため、撮像装置における固体撮像素子の分光感度を人間の視感度に近づけるために、固体撮像素子の前面に赤外線又は紫外線の一部の光を遮蔽する光学フィルタを配置する技術が知られている。
【０００３】
従来、そのような光学フィルタとしては、誘電体多層膜による光反射を利用して赤外線又は紫外線を遮蔽するものが一般的であった。一方、近年、光吸収剤を含有する膜を備えた光学フィルタが注目されている。光吸収剤を含有する膜を備えた光学フィルタの透過率特性は入射角の影響を受けにくいので、撮像装置において光学フィルタに斜めに光が入射する場合でも色味の変化が少ない良好な画像を得ることができる。加えて、光吸収剤を含有する膜を備えた光学フィルタは、撮像装置の小型化及び薄型化の点でも有利である。
【０００４】
例えば、特許文献１には、透明誘電体基板と、フェニル基又はハロゲン化フェニル基を有するホスホン酸と銅イオンとによって形成された光吸収剤を含有する光吸収層とを備えた光学フィルタが記載されている。加えて、特許文献１には、その光吸収層を形成するための光吸収性組成物が記載されている。光吸収剤の凝集を防止する観点から、光吸収性組成物の調製においてトルエン等の有機溶剤が使用されている。
【先行技術文献】
【特許文献】
【０００５】
【特許文献１】特許第６３３９７５５号公報
【発明の概要】
【発明が解決しようとする課題】
【０００６】
特許文献１に記載の技術は、光吸収性組成物においてトルエン等の低極性の有機溶剤の含有量を低減する余地を有している。そこで、本発明は、特定の光吸収剤を含有しつつ、低極性の有機溶剤の含有量を低減できる光学フィルタ用液状組成物を提供する。
【課題を解決するための手段】
【０００７】
本発明は、
リン原子に結合しているアリール基を有するホスホン酸と銅イオンとによって形成された光吸収剤と、
アルコキシシラン及びアルコキシシランの加水分解物の少なくとも１つと、
リン酸エステルと、
溶剤と、を含有し、
２０℃において７以下の比誘電率を有する有機溶剤の含有量が５０質量％以下である、
光学フィルタ用液状組成物を提供する。
【発明の効果】
【０００８】
上記の液状組成物によれば、特定の光吸収剤を含有しつつ、低極性の溶剤の含有量を低
減できる。
【図面の簡単な説明】
【０００９】
【図１】図１は、液状組成物１の透過率スペクトルである。
【図２Ａ】図２Ａは、樹脂含有液状組成物１−１の透過率スペクトルである。
【図２Ｂ】図２Ｂは、樹脂含有液状組成物１−２の透過率スペクトルである。
【図３Ａ】図３Ａは、実施例１に係る光学フィルタの透過率スペクトルである。
【図３Ｂ】図３Ｂは、実施例２に係る光学フィルタの透過率スペクトルである。
【図４】図４は、液状組成物６の透過率スペクトルである。
【図５】図５は、液状組成物８の透過率スペクトルである。
【図６Ａ】図６Ａは、樹脂含有液状組成物６−１の透過率スペクトルである。
【図６Ｂ】図６Ｂは、樹脂含有液状組成物６−２の透過率スペクトルである。
【図７】図７は、樹脂含有液状組成物８−１の透過率スペクトルである。
【図８】図８は、実施例１１に係る光学フィルタの透過率スペクトルである。
【図９】図９は、実施例１２に係る光学フィルタの透過率スペクトルである。
【図１０】図１０は、実施例１５に係る光学フィルタの透過率スペクトルである。
【図１１】図１１は、液状組成物９の透過率スペクトルである。
【図１２】図１２は、樹脂含有液状組成物９−１の透過率スペクトルである。
【図１３】図１３は、実施例１６に係る光学フィルタの透過率スペクトルである。
【図１４】図１４は、液状組成物１０の透過率スペクトルである。
【図１５】図１５は、樹脂含有液状組成物１０−１の透過率スペクトルである。
【図１６】図１６は、実施例１７に係る光学フィルタの透過率スペクトルである。
【図１７】図１７は、樹脂含有液状組成物１０−２の透過率スペクトルである。
【図１８】図１８は、実施例１８に係る光学フィルタの透過率スペクトルである。
【図１９】図１９は、液状組成物１１の透過率スペクトルである。
【図２０】図２０は、樹脂含有液状組成物１１−１の透過率スペクトルである。
【図２１】図２１は、実施例１９に係る光学フィルタの透過率スペクトルである。
【図２２】図２２は、樹脂含有液状組成物１１−２の透過率スペクトルである。
【図２３】図２３は、実施例２０に係る光学フィルタの透過率スペクトルである。
【図２４】図２４は、液状組成物１２の透過率スペクトルである。
【図２５】図２５は、樹脂含有液状組成物１２−１の透過率スペクトルである。
【図２６】図２６は、実施例２１に係る光学フィルタの透過率スペクトルである。
【図２７】図２７は、樹脂含有液状組成物１２−２の透過率スペクトルである。
【図２８】図２８は、実施例２２に係る光学フィルタの透過率スペクトルである。
【図２９】図２９は、液状組成物１４の透過率スペクトルである。
【図３０】図３０は、樹脂含有液状組成物１４−１の透過率スペクトルである。
【図３１】図３１は、実施例２５に係る光学フィルタの透過率スペクトルである。
【図３２】図３２は、透明ガラス基板の透過率スペクトルである。
【発明を実施するための形態】
【００１０】
リン原子に結合しているアリール基を有するホスホン酸と銅イオンとによって形成された光吸収剤は、アルコール又はテトラヒドロフラン等の比較的高い極性を有する有機溶剤中で凝集又は沈降する可能性がある。このため、この光吸収剤の極性はトルエン等の低極性の有機溶剤に親和性を示す程度に低いと考えられ、この光吸収剤を良好に分散させるためには、このような低極性の有機溶剤が必要であると考えられていた。ここで、「親和性を示す程度」とは、所望の用途に光吸収剤を利用できるように光吸収剤が分散している状態を包含する。一般的に、低極性の有機溶剤の比誘電率は低く、トルエンの２３℃における比誘電率は、２．３８である。
【００１１】
一方で、環境負荷の低減の観点から、トルエン及びキシレン等の有機溶剤の使用量を低
減できることが望ましい。言い換えれば、２０℃において比誘電率が７以下の有機溶剤の使用量を低減できることが望ましい。そこで、本発明者らは、上記の光吸収剤を含有している光学フィルタ用液状組成物において、低い比誘電率を有する有機溶剤の含有量を低減するための技術について日夜検討を重ねた。多大な試行錯誤を重ねた結果、光学フィルタ用液状組成物が、リン酸エステルに加えて、アルコキシシラン及びアルコキシシランの加水分解物の少なくとも１つをさらに含有していることによって、トルエン及びキシレン等の低い比誘電率を有する有機溶剤の含有量を低減できることを新たに見出した。本発明者らは、この新たな知見に基づいて、本発明に係る光学フィルタ用液状組成物を案出した。
【００１２】
以下、本発明の実施形態について説明する。なお、以下の説明は、本発明の一例に関するものであり、本発明はこれらによって限定されるものではない。
【００１３】
本発明に係る光学フィルタ用液状組成物は、光吸収剤と、アルコキシシラン及びアルコキシシランの加水分解物の少なくとも１つと、リン酸エステルと、溶剤とを含有している。光吸収剤は、リン原子に結合しているアリール基を有するホスホン酸と銅イオンとによって形成されている。液状組成物では、２０℃において７以下の比誘電率を有する有機溶剤の含有量が５０質量％以下である。
【００１４】
アルコキシシラン及びアルコキシシランの加水分解物の極性は低いので、液状組成物において、光吸収剤の周囲にアルコキシシランが存在しやすいと考えられる。一方、アルコキシシランのアルコキシ基の反応性を踏まえると、アルコキシシランの加水分解が部分的に生じ、シラノール基等の親水基が生成されると考えられる。これにより、比較的高い極性を有する溶剤中においても光吸収剤が凝集することなく存在しうると考えられる。その結果、液状組成物において、２０℃において７以下の比誘電率を有する有機溶剤の含有量を５０質量％以下に低減できると考えられる。
【００１５】
２０℃において７以下の比誘電率を有する有機溶剤の含有量は、望ましくは５０質量％以下であり、より望ましくは２０質量％以下である。さらに、液状組成物において、２０℃において３以下の比誘電率を有する有機溶剤の含有量は、望ましくは２０質量％以下であり、より望ましくは１０質量％以下である。
【００１６】
アルコキシシラン及びアルコキシシランの加水分解物は、例えば、ケイ素原子に結合している非反応性の疎水基を有する。換言すると、アルコキシシラン及びアルコキシシランの加水分解物は、非反応性の疎水基を有する、ジアルコキシシラン、トリアルコキシシラン、及びこれらの加水分解物でありうる。これにより、アルコキシシラン及びアルコキシシランの加水分解物が光吸収剤の周囲に存在しやすい。加えて、非反応性の疎水基が立体障害的な作用をなし、アルコキシシラン及びアルコキシシランの加水分解物が光吸収剤の凝集を阻害しうる。非反応性の疎水基は、特に限定されないが、例えば、メチル基等のアルキル基又はフェニル基等のアリール基である。
【００１７】
アルコキシシラン及びアルコキシシランの加水分解物は、例えば、テトラメトキシシラン、テトラエトキシシラン、メチルトリメトキシシラン、メチルトリエトキシシラン、ジメチルジエトキシシラン、ジメチルジメトキシシラン、フェニルトリメトキシシラン、フェニルトリエトキシシラン、３−グリシドキシプロピルトリメトキシシラン、３−グリシドキシプロピルトリエトキシシラン、３−グリシドキシプロピルメチルジエトキシシラン、又はこれらの加水分解物である。
【００１８】
液状組成物に含有される溶剤は、例えば、２０℃において７より高い比誘電率を有する有機溶剤（主溶剤）を含んでいる。上記の通り、アルコキシシラン及びアルコキシシランの加水分解物の作用により、このような有機溶剤を使用しても、光吸収剤の凝集を防止で
きる。
【００１９】
主溶剤の２０℃における比誘電率は、例えば７〜４０であってもよい。加えて、主溶剤は、液状組成物において揮発しにくいことが望ましい。このような観点から、主溶剤の沸点は、例えば１００℃以上である。主溶剤は、特に限定されないが、例えばシクロペンタノン（２０℃における比誘電率：１３．５８、沸点：約１３１℃）又はシクロヘキサノン（２０℃における比誘電率：１６．１、沸点：約１５５℃）である。
【００２０】
液状組成物に含有されるリン酸エステルは、例えば、７〜１６のＨＬＢ値を有する。液状組成物において、リン酸エステルは、典型的には、上記の光吸収剤を分散させる働きをなす。液状組成物が溶剤としてトルエン等の低極性の有機溶剤を主に含有している場合、光吸収剤を適切に分散させるには低いＨＬＢ値を有するリン酸エステルの使用が望ましいと考えられていた。一方、本発明に係る液状組成物によれば、アルコキシシラン及びアルコキシシランの加水分解物の作用により、より広範囲のＨＬＢ値を有するリン酸エステルを使用しうる。本明細書において、ＨＬＢ値は、川上法として知られている、下記式（１）で定義される。
ＨＬＢ値=７＋１１．７ｌｏｇ（親水部の式量の総和/親油部の式量の総和）    式（１）
【００２１】
液状組成物に含有されるリン酸エステルは、特に限定されないが、例えば、下記式（ｃ１）で表されるリン酸ジエステル及び下記式（ｃ２）で表されるリン酸モノエステルの少なくとも一方を含む。下記式（ｃ１）及び下記式（ｃ２）において、Ｒ21、Ｒ22、及びＲ3は、それぞれ、−（ＣＨ2ＣＨ2Ｏ）nＲ4で表される１価の官能基であり、ｎは、１〜２
５の整数であり、Ｒ4は、炭素数６〜２５のアルキル基を示す。Ｒ21、Ｒ22、及びＲ3は、互いに同一又は異なる種類の官能基である。
【化１】
2020064315.tif 000002
【００２２】
１ｍｍの光路長を有する石英セルに入れて測定される液状組成物の透過率スペクトルは、例えば、下記の（ｉ）及び（ii）の条件を満たす。
（ｉ）波長３５０ｎｍ〜４５０ｎｍの範囲において波長の増加に伴い増加する分光透過率を有し、かつ、波長３５０ｎｍ〜４５０ｎｍの範囲において透過率が５０％になる波長である紫外側カットオフ波長が３８０ｎｍ〜４２０ｎｍである。
（ii）波長６００ｎｍ〜８００ｎｍの範囲において波長の増加に伴い減少する分光透過率を有し、かつ、波長６００ｎｍ〜８００ｎｍの範囲において透過率が５０％になる波長である赤外側カットオフ波長が６００ｎｍ〜６９０ｎｍである。
【００２３】
液状組成物の透過率スペクトルが上記（ｉ）の条件を満たすことにより、液状組成物を用いて作製された光学フィルタが撮像装置において撮像に不要な近紫外線を遮蔽しやすい。近紫外線は、可視光線が有するエネルギーより高いエネルギーを有するので、液状組成
物の透過率スペクトルが上記（ｉ）の条件を満たすことにより、撮像装置を構成する部材が劣化しにくい。液状組成物の透過率スペクトルの紫外側カットオフ波長は、望ましくは、３８５ｎｍ〜４１５ｎｍである。液状組成物の透過率スペクトルが上記（ii）の条件を満たすことにより、液状組成物を用いて作製された光学フィルタが撮像装置において撮像に不要な近赤外線を遮蔽しやすい。液状組成物の透過率スペクトルの赤外側カットオフ波長は、望ましくは、６０５ｎｍ〜６８０ｎｍである。条件（ｉ）及び（ii）が満たされていると、液状組成物を用いて作製された光学フィルタの透過率スペクトルが人間の比視感度に近しくなりやすい。
【００２４】
液状組成物の透過率スペクトルは、例えば、波長３００ｎｍ〜３５０ｎｍの範囲において１％以下の平均透過率を有する。液状組成物の透過率スペクトルは、例えば、波長３００ｎｍ〜３７０ｎｍの範囲において２％以下の平均透過率を有する。この場合、液状組成物を用いて作製された光学フィルタが撮像に不要な近紫外線をより確実に遮蔽しやすい。液状組成物の透過率スペクトルは、望ましくは、波長３００ｎｍ〜３７０ｎｍの範囲において１％以下の平均透過率を有する。
【００２５】
液状組成物の透過率スペクトルは、例えば、波長４００ｎｍ〜６００ｎｍの範囲において７０％以上の平均透過率を有する。液状組成物の透過率スペクトルは、例えば、波長４５０ｎｍ〜６００ｎｍの範囲において７０％以上の平均透過率を有する。これにより、液状組成物を用いて作製された光学フィルタが可視光域おいて高い水準の透過率を有しやすく、撮像装置の固体撮像素子に可視光が所望の光量で到達しやすい。液状組成物の透過率スペクトルは、波長４００ｎｍ〜６００ｎｍの範囲において、望ましくは７５％以上の平均透過率を有し、より望ましくは７８％以上の平均透過率を有する。液状組成物の透過率スペクトルは、波長４５０ｎｍ〜６００ｎｍの範囲において、望ましくは７５％以上の平均透過率を有し、より望ましくは８０％以上の平均透過率を有し、さらに望ましくは８２％以上の平均透過率を有する。
【００２６】
液状組成物の透過率スペクトルは、例えば、波長８００ｎｍにおいて２０％以下の透過率を有する。これにより、液状組成物を用いて作製された光学フィルタが撮像に不要な近赤外線をより確実に遮蔽しやすい。液状組成物の透過率スペクトルは、波長８００ｎｍにおいて、望ましくは１８％以下の透過率を有し、より望ましくは１５％以下の透過率を有し、さらに望ましくは１０％以下の透過率を有し、特に望ましくは５％以下の透過率を有する。
【００２７】
液状組成物の透過率スペクトルは、例えば、波長９００ｎｍにおいて２５％以下の透過率を有する。これにより、液状組成物を用いて作製された光学フィルタが撮像に不要な近赤外線をより確実に遮蔽しやすい。液状組成物の透過率スペクトルは、波長９００ｎｍにおいて、望ましくは２３％以下の透過率を有し、より望ましくは２０％以下の透過率を有し、さらに望ましくは１５％以下の透過率を有し、特に望ましくは１０％以下の透過率を有する。
【００２８】
液状組成物の透過率スペクトルは、例えば、波長１１００ｎｍにおいて４５％以下の透過率を有する。これにより、液状組成物を用いて作製された光学フィルタが撮像に不要な近赤外線をより確実に遮蔽しやすい。波長１１００ｎｍ付近の近赤外線を上記の光吸収剤による吸収のみで遮蔽することは難しい可能性があり、上記の光吸収剤を含有している光吸収層と、誘電体多層膜からなる反射膜とを併用することが考えられる。液状組成物の透過率スペクトルが波長１１００ｎｍにおいて４５％以下の透過率を有するのであれば、反射膜に要求される性能のレベルが緩くなり、誘電体多層膜の膜数を低減できる。加えて、誘電体多層膜の膜厚のばらつきに対するロバスト性の向上を図ることができる。
【００２９】
上記の液状組成物の透過率スペクトルは、波長１１００ｎｍにおいて、望ましくは４０％以下の透過率を有し、より望ましくは３０％以下の透過率を有する。
【００３０】
上記の液状組成物の透過率スペクトルは、波長１３００ｎｍにおいて、例えば、７０％以下の透過率を有する。
【００３１】
透明基板上に、液状組成物を硬化させて４０μｍ〜２５０μｍの厚みの光吸収膜を形成し、積層体を作製する。積層体は、光学フィルタとして機能しうる。この積層体は、例えば、下記の（Ｉ）及び（II）の条件を満たす。
（Ｉ）積層体は、波長３５０ｎｍ〜４５０ｎｍの範囲において波長の増加に伴い増加する分光透過率を有し、かつ、波長３５０ｎｍ〜４５０ｎｍの範囲において積層体の透過率が５０％になる波長である紫外側カットオフ波長が３８０ｎｍ〜４２０ｎｍである。
（II）積層体は、波長６００ｎｍ〜８００ｎｍの範囲において波長の増加に伴い減少する分光透過率を有し、かつ、波長６００ｎｍ〜８００ｎｍの範囲において積層体の透過率が５０％になる波長である赤外側カットオフ波長が６００ｎｍ〜６９０ｎｍである。
【００３２】
積層体が上記の（Ｉ）及び（II）の条件を満たすのであれば、液状組成物を用いて作製された光学フィルタが撮像装置において撮像に不要な近紫外線及び近赤外線を遮蔽しやすい。加えて、液状組成物を用いて作製された光学フィルタの透過率スペクトルが人間の比視感度に適合しやすい。積層体の紫外側カットオフ波長は、望ましくは３８５ｎｍ〜４１５ｎｍである。積層体の赤外側カットオフ波長は、望ましくは６０５ｎｍ〜６８０ｎｍである。例えば、透明基板の波長４５０ｎｍ〜６００ｎｍの範囲における透過率は７０％以上である。
【００３３】
積層体は、例えば、波長３００〜３５０ｎｍの範囲において１％以下の平均透過率を有する。この場合、液状組成物を用いて作製された光学フィルタが撮像に不要な近紫外線をより確実に遮蔽しやすい。
【００３４】
積層体は、例えば、波長３００ｎｍ〜３７０ｎｍの範囲において３％以下の平均透過率を有する。この場合、液状組成物を用いて作製された光学フィルタが撮像に不要な近紫外線をより確実に遮蔽しやすい。積層体は、望ましくは、波長３００ｎｍ〜３７０ｎｍの範囲において２．５％以下の平均透過率を有する。
【００３５】
積層体は、例えば、波長４００ｎｍ〜６００ｎｍの範囲において７０％以上の平均透過率を有する。この場合、液状組成物を用いて作製された光学フィルタが可視光域おいて高い水準の透過率を有しやすく、撮像装置の固体撮像素子に可視光が所望の光量で到達しやすい。積層体は、望ましくは、波長４００ｎｍ〜６００ｎｍの範囲において７５％以上の平均透過率を有する。
【００３６】
積層体は、例えば、波長４５０ｎｍ〜６００ｎｍの範囲において７０％以上の平均透過率を有する。この場合、液状組成物を用いて作製された光学フィルタが可視光域おいて高い水準の透過率を有しやすく、撮像装置の固体撮像素子に可視光が所望の光量で到達しやすい。積層体は、波長４５０ｎｍ〜６００ｎｍの範囲において、望ましくは７５％以上の平均透過率を有し、より望ましくは８０％以上の平均透過率を有する。
【００３７】
積層体は、例えば、波長８００ｎｍにおいて２５％以下の透過率を有する。これにより、液状組成物を用いて作製された光学フィルタが撮像に不要な近赤外線をより確実に遮蔽しやすい。積層体は、波長８００ｎｍにおいて、望ましくは２０％以下の透過率を有する。
【００３８】
積層体は、例えば、波長９００ｎｍにおいて２５％以下の透過率を有する。これにより、液状組成物を用いて作製された光学フィルタが撮像に不要な近赤外線をより確実に遮蔽しやすい。積層体は、波長９００ｎｍにおいて、望ましくは２３％以下の透過率を有する。
【００３９】
積層体は、例えば、波長１１００ｎｍにおいて６０％以下の透過率を有する。これにより、液状組成物を用いて作製された光学フィルタが撮像に不要な近赤外線をより確実に遮蔽しやすい。波長１１００ｎｍ付近の近赤外線を上記の光吸収剤による吸収のみで遮蔽することは難しい可能性があり、上記の光吸収剤を含有している光吸収層と、誘電体多層膜からなる反射膜とを併用することが考えられる。積層体が波長１１００ｎｍにおいて６０％以下の透過率を有するのであれば、反射膜に要求される性能のレベルが緩くなり、誘電体多層膜の膜数を低減できる。加えて、誘電体多層膜の膜厚のばらつきに対するロバスト性の向上を図ることができる。
【００４０】
積層体は、波長１１００ｎｍにおいて、望ましくは５７％以下の透過率を有し、より望ましくは４５％以下の透過率を有する。
【００４１】
液状組成物において光吸収剤を形成するホスホン酸が有するアリール基は、特に限定されない。このアリール基は、例えば、フェニル基、ベンジル基、トルイル基、ニトロフェニル基、ヒドロキシフェニル基、フェニル基における少なくとも１つの水素原子がハロゲン原子に置換されているハロゲン化フェニル基、又はベンジル基のベンゼン環における少なくとも１つの水素原子がハロゲン原子に置換されているハロゲン化ベンジル基である。
【００４２】
液状組成物は、例えば、液状組成物を硬化させて得られる光吸収膜においてマトリクスをなす硬化性のマトリクス樹脂をさらに含有していてもよい。マトリクス樹脂は、特に限定されないが、例えば、その樹脂によって０．１ｍｍの厚みを有する樹脂層を形成した場合に、その樹脂層の波長３５０ｎｍ〜９００ｎｍの光に対する透過率が例えば８０％以上であり、望ましくは８５％以上であり、より望ましく９０％以上である樹脂である。
【００４３】
マトリクス樹脂は、例えば（ポリ）オレフィン樹脂、ポリイミド樹脂、ポリビニルブチラール樹脂、ポリカーボネート樹脂、ポリアミド樹脂、ポリサルホン樹脂、ポリエーテルサルホン樹脂、ポリアミドイミド樹脂、（変性）アクリル樹脂、エポキシ樹脂、又はシリコーン樹脂である。マトリクス樹脂は、フェニル基等のアリール基を含んでいてもよく、望ましくはフェニル基等のアリール基を含んでいるシリコーン樹脂である。液状組成物を硬化させて得られる光吸収膜が硬いと、その光吸収膜の厚みが増すにつれて、光学フィルタの製造工程中に硬化収縮によりクラックが生じやすい。マトリクス樹脂がアリール基を含むシリコーン樹脂であると光吸収膜が良好な耐クラック性を有しやすい。また、アリール基を含むシリコーン樹脂を用いると、上記の光吸収剤が凝集しにくい。さらに、光吸収膜のマトリクス樹脂がアリール基を含むシリコーン樹脂である場合に、光吸収膜に含まれるリン酸エステルが式（ｃ１）又は式（ｃ２）で表されるリン酸エステルのようにオキシアルキル基等の柔軟性を有する直鎖有機官能基を有することが望ましい。なぜなら、上記のホスホン酸と、アリール基を含むシリコーン樹脂と、オキシアルキル基等の直鎖有機官能基を有するリン酸エステルとの組合せに基づく相互作用により、光吸収剤が凝集しにくく、かつ、光吸収膜に良好な剛性及び良好な柔軟性をもたらすことができるからである。マトリクス樹脂として使用されるシリコーン樹脂の具体例としては、ＫＲ−２５５、ＫＲ−３００、ＫＲ−２６２１−１、ＫＲ−２１１、ＫＲ−３１１、ＫＲ−２１６、ＫＲ−２１２、ＫＲ−２５１、及びＫＲ−５２３０を挙げることができる。これらはいずれも信越化学工業社製のシリコーン樹脂である。なお、これらの型番の材料は、シリコーン樹脂（ポリシロキサン）の他にキシレン等の溶剤を含有していることもあることに注意する。
【００４４】
液状組成物を用いて光学フィルタを作製できる。例えば、液状組成物、中でも硬化性のマトリクス樹脂を含む液状組成物（樹脂含有液状組成物）を所定の基板上に塗布して得られた塗膜を硬化させることによって光吸収膜を形成できる。光学フィルタは光吸収膜のみによって構成されていてもよい。この場合、基板から剥離された光吸収膜を光学フィルタとして使用できる。また、光学フィルタは、透明基板と、光吸収膜とを備えていてもよい。例えば、透明基板において、波長４５０ｎｍ〜６００ｎｍの範囲における透過率が７０％以上である。透明基板は、例えば、樹脂製又はガラス製である。透明基板がガラス製である場合、そのガラスは、Ｄ２６３  Ｔ  ｅｃｏ等のホウケイ酸ガラス、ソーダ石灰ガラス（青板）、Ｂ２７０等の白板ガラス、無アルカリガラス、又は銅を含有しているリン酸塩ガラス若しくは銅を含有しているフツリン酸塩ガラス等の赤外線吸収性ガラスであってもよい。赤外線吸収性ガラスは、例えば、ＳＣＨＯＴＴ社製のＢＧ−６０、ＢＧ−６１、ＢＧ−６２、ＢＧ−６３、若しくはＢＧ−６７であり、日本電気硝子社製の５００ＥＸＬであり、又はＨＯＹＡ社製のＣＭ５０００、ＣＭ５００、Ｃ５０００、若しくはＣ５００Ｓである。透明基板は、酸化マグネシウム、サファイア、又は石英などの透明性を有する結晶性の基板であってもよい。透明基板が樹脂製である場合、その樹脂は、特に限定されない。その樹脂は、例えば、（ポリ）オレフィン樹脂、ポリイミド樹脂、ポリビニルブチラール樹脂、ポリカーボネート樹脂、ポリアミド樹脂、ポリサルホン樹脂、ポリエーテルサルホン樹脂、ポリアミドイミド樹脂、（変性）アクリル樹脂、エポキシ樹脂、又はシリコーン樹脂である。
【００４５】
光学フィルタにおける光吸収膜の数は、２以上であってもよい。この場合、例えば、透明基板は光吸収膜同士の間に位置している。光学フィルタは、反射膜、反射防止膜、赤外線吸収剤を含有している赤外線吸収膜、及び紫外線吸収剤を含有している紫外線吸収膜からなる群より選ばれる少なくとも１つの膜をさらに備えていてもよい。
【００４６】
反射膜は、アルミニウム等の金属を蒸着することにより形成された膜、又は、高屈折率材料からなる層と低屈折率材料からなる層とが交互に積層された誘電体多層膜でありうる。高屈折率材料としてはＴｉＯ2、ＺｒＯ2、Ｔａ2Ｏ5、Ｎｂ2Ｏ5、ＺｎＯ、及びＩｎ2Ｏ3等の１．７〜２．５の屈折率を有する材料が用いられる。低屈折率材料としては、ＳｉＯ2、Ａｌ2Ｏ3、及びＭｇＦ2等の１．２〜１．６の屈折率を有する材料が用いられる。
【００４７】
反射防止膜は、光学フィルタと空気との界面をなすように形成された、可視光領域の光の反射を低減するための膜である。反射防止膜は、例えば、樹脂、酸化物、及びフッ化物等の誘電体によって形成された膜である。反射防止膜は、屈折率の異なる二種類以上の誘電体を積層して形成された多層膜であってもよい。特に、反射防止膜は、ＳｉＯ2等の低
屈折率材料とＴｉＯ2又はＴａ2Ｏ5等の高屈折率材料とからなる誘電体多層膜であっても
よい。この場合、光学フィルタと空気との界面におけるフレネル反射が低減され、光学フィルタを透過する可視光の光量を増大させることができる。
【００４８】
赤外線吸収膜に含有される赤外線吸収剤は、特に限定されないが、例えば、シアニン系、フタロシアニン系、スクアリリウム系、ジインモニウム系、及びアゾ系等の有機系の赤外線吸収剤又は金属錯体からなる赤外線吸収剤である。
【００４９】
紫外線吸収膜に含有される紫外線吸収剤は、特に限定されないが、例えば、ベンゾフェノン系、トリアジン系、インドール系、メロシアニン系、及びオキサゾール系等の紫外線吸収剤である。
【００５０】
液状組成物の調製方法の一例を説明する。酢酸銅一水和物などの銅塩をテトラヒドロフラン（ＴＨＦ）（２０℃における比誘電率：７．８、沸点：約６６℃）などの所定の溶剤に添加して撹拌し、銅塩の溶液を得る。次に、この銅塩の溶液に、式（ｃ１）で表される
リン酸ジエステル又は式（ｃ２）で表されるリン酸モノエステル等のリン酸エステル化合物を加えて撹拌し、Ａ液を得る。また、上記のホスホン酸をＴＨＦなどの所定の溶剤に加えて撹拌し、アルコキシシラン又はアルコキシシランの加水分解物をさらに加えて撹拌し、Ｂ液を調製する。Ｂ液が複数種類のホスホン酸を含む場合、ホスホン酸の種類ごとにＴＨＦなどの所定の溶剤を加えて予め調製された複数の液を混合してＢ液を調製してもよい。
【００５１】
次に、Ａ液を撹拌しながら、Ａ液にＢ液を加えて所定時間撹拌する。次に、この溶液に、２０℃において７より高い比誘電率を有し、かつ、比較的高い沸点を有する有機溶剤を加えて撹拌し、Ｃ液を得る。次に、Ｃ液を加温しながら所定時間脱溶剤処理（溶剤置換処理）を行って、Ｄ液を得る。これにより、ＴＨＦなどの溶剤及び酢酸（沸点：約１１８℃）などの銅塩の解離により発生する成分が除去され、ホスホン酸と銅イオンとによって光吸収剤が生成される。Ｃ液を加温する温度は、銅塩から解離した除去されるべき成分の沸点に基づいて定められている。なお、脱溶剤処理においては、Ｃ液を得るために用いた、２０℃において７より高い比誘電率を有する有機溶剤も揮発しうるが、この有機溶剤は、液状組成物においてある程度残留していることが望ましいので、この観点からこの有機溶剤の添加量及び脱溶剤処理の時間が定められる。
【００５２】
Ｄ液をそのまま液状組成物として使用してもよいし、Ｄ液にさらにシリコーン樹脂等のマトリクス樹脂を添加したものを液状組成物として使用してもよい。
【実施例】
【００５３】
実施例により、本発明をより詳細に説明する。なお、本発明は以下の実施例に限定されない。まず、各液状組成物、各樹脂含有液状組成物、及び各光学フィルタに関する評価方法を説明する。
【００５４】
＜液状組成物及び樹脂含有組成物のサンプル測定＞
石英セル（日本分光社製、型番：Ｊ／１／Ｑ／１、光路長：１ｍｍ、光路幅：１０ｍｍ、外寸：長さ３．５ｍｍ、幅１２．５ｍｍ、高さ４５ｍｍ、容量：０．４００ｍｌ）に液状組成物及び硬化性のマトリクス樹脂を含む液状組成物（樹脂含有液状組成物）を入れて透過率スペクトル測定用のサンプルを作製した。紫外可視近赤外分光光度計（日本分光社製、型番：Ｖ７７０）を用いて、液状組成物及び樹脂含有液状組成物を入れた石英セルの０°の入射角における透過率スペクトルを測定した。上記石英セルは、そのブランク（中に何も入れない状態）において、波長３００〜２２００ｎｍにおける透過率が９０％以上であった。
【００５５】
＜光学フィルタの透過率スペクトル測定＞
紫外可視近赤外分光光度計（日本分光社製、型番：Ｖ６７０）を用いて、各光学フィルタの０°の入射角における透過率スペクトルを測定した。
【００５６】
＜光吸収膜の厚みの測定＞
レーザー変位計（キーエンス社製、製品名：ＬＫ−Ｈ００８）を用いて、各光学フィルタにおける光吸収膜の厚みを測定した。結果を表５に示す。
【００５７】
＜実施例１及び２＞
（液状組成物１の調製）
酢酸銅一水和物２．９３ｇとテトラヒドロフラン（ＴＨＦ）１１７．０７ｇとを混合して、１時間撹拌して酢酸銅溶液を得た。その際、撹拌で溶け残ったものは５μｍ径のフィルタにて除去した。次に、その酢酸銅溶液を１００ｇ秤量し、リン酸エステル化合物であるプライサーフＡ２１９Ｂ（第一工業製薬社製、ＨＬＢ値：１６）を３．０００ｇ加えて
３０分間撹拌し、Ａ液を得た。一方で、フェニルホスホン酸０．３５７ｇにＴＨＦ２０ｇを加えて１０分間撹拌し、Ｂ−１液を得た。さらに、４‐ブロモフェニルホスホン酸２．１４３ｇにＴＨＦ２０ｇを加えて１０分間撹拌し、Ｂ−２液を得た。次に、Ｂ−１液とＢ−２液とを混ぜて１分間撹拌し、メチルトリエトキシシラン（ＭＴＥＳ：信越化学工業社製）４．３３２ｇとテトラエトキシシラン（ＴＥＯＳ：キシダ化学社製  特級）１．４２０ｇとを加えてさらに１分間撹拌し、Ｂ液を得た。撹拌しながらＡ液にＢ液を加え、室温で１分間撹拌した。次に、この溶液にシクロペンタノン（ＣＰ）４０ｇを加えた後、室温でさらに１分間撹拌し、Ｃ液を得た。Ｃ液をフラスコに入れて１０５℃に温度設定されたオイルバス（東京理化器械社製、型式：ＯＳＢ−２１００）で加温しながら、ロータリーエバポレータ（東京理化器械社製、型式：Ｎ−１１１０ＳＦ）によって、溶剤置換処理を行った。その結果、シクロペンタノンに分散した、フェニル系ホスホン酸と銅イオンとからなる光吸収剤を含有している液状組成物１を得た。液状組成物１における原料の添加量及び原料又は成分の質量比を表１に示す。液状組成物１の透過率スペクトルを図１に示し、この透過率スペクトルから看取された特性値を表２に示す。液状組成物１は近紫外線及び近赤外線の両方を吸収する良好な光学特性を有することが確認された。
【００５８】
（樹脂含有液状組成物の調製）
２２．５９ｇの液状組成物１に、マトリクス樹脂として１．７６ｇのシリコーン樹脂（信越化学工業社製、製品名：ＫＲ−３００）を加えて３０分間撹拌し、樹脂含有液状組成物１−１を調製した。加えて、２２．５９ｇの液状組成物１に、マトリクス樹脂として３．５２ｇのシリコーン樹脂（信越化学工業社製、製品名：ＫＲ−３００）を加えて３０分間撹拌し、樹脂含有液状組成物１−２を調製した。樹脂含有液状組成物１−１及び１−２における、リン酸エステル、アルコキシシラン固形分、及び比誘電率が７以下の溶剤のそれぞれの質量基準の含有率を表３に示す。樹脂含有液状組成物１−１及び１−２の透過率スペクトルをそれぞれ図２Ａ及び図２Ｂに示す。また、この透過率スペクトルから看取された特性値を表４に示す。これらの結果より、樹脂含有液状組成物１−１及び１−２は、近紫外線及び近赤外線の両方を吸収する良好な光学特性を有することが確認された。なお、ここで硬化性樹脂として用いたシリコーン樹脂を含むＫＲ−３００は、信越化学工業社発行のＭＳＤＳ（Material Safety Data Sheet）によれば、質量基準で、キシレンを２０〜２５％、エチルベンゼン（２０℃における比誘電率：２．４５）を２０〜２５％、２−プロパノール(２０℃における比誘電率：１９．９)を０．１〜０．５％含むことが記載されている。従って、ＫＲ−３００は、比誘電率が７以下の溶剤を、質量基準で最大５０％含むことが示唆される。このため、表３記載の樹脂含有液状組成物における比誘電率が７以下の溶剤の質量基準の含有率（比誘電率が７以下の溶剤／樹脂含有液状組成物）は、ＫＲ−３００には比誘電率が７以下の溶剤が質量基準で５０％含まれていると仮定して算出した。
【００５９】
（光学フィルタの作製）
７６ｍｍ×７６ｍｍ×０．２１ｍｍの寸法を有するホウケイ酸ガラスでできた透明ガラス基板（ＳＣＨＯＴＴ社製、製品名：Ｄ２６３Ｔ  ｅｃｏ）の４０×４０ｍｍの範囲にディスペンサにて樹脂含有液状組成物１−１を塗布し、その後４５℃で１時間及び８５℃で２時間の条件で塗膜を加熱して硬化させ、光吸収膜を形成した。このようにして、実施例１に係る光学フィルタを得た。加えて、樹脂含有液状組成物１−２を用いた以外は、実施例１と同様にして、実施例２に係る光学フィルタを得た。実施例１及び２に係る光学フィルタの透過率スペクトルをそれぞれ図３Ａ及び図３Ｂに示す。また、これらの透過率スペクトルから看取された特性値を表５に示す。これらの結果より、実施例１及び２に係る光学フィルタは、近紫外線及び近赤外線の両方を吸収する良好な光学特性を有することが確認された。実施例１に係る光学フィルタにおける透明ガラス基板の透過率スペクトルを表６及び図３２に示す。
【００６０】
＜実施例３〜１５＞
（液状組成物２〜８の調製）
表１に示す通り原料の添加量を調整した以外は、液状組成物１と同様にして、液状組成物２〜８を調製した。液状組成物６及び８の透過率スペクトルをそれぞれ図４及び図５に示す。液状組成物２〜８の透過率スペクトルから看取された特性値を表２に示す。
【００６１】
（樹脂含有液状組成物の調製）
表３に示す通り、液状組成物１の代わりに液状組成物２〜８を用いつつ、マトリクス樹脂及び液状組成物の添加量を調整した以外は、樹脂含有液状組成物１−１と同様にして、樹脂含有液状組成物２−１、２−２、３−１、３−２、４−１、４−２、５−１、５−２、６−１、６−２、７−１、７−２、及び８−１を作製した。なお、表３に記載したすべての樹脂含有液状組成物の「比誘電率が７以下の溶剤／樹脂含有液状組成物」は、上述の樹脂含有液状組成物１−１及び１−２と同様に、ＫＲ−３００には比誘電率が７以下の溶剤が質量基準で５０％含まれると仮定して算出した。樹脂含有液状組成物６−１及び６−２の透過率スペクトルをそれぞれ図６Ａ及び図６Ｂに示す。樹脂含有液状組成物８−１の透過率スペクトルを図７に示す。樹脂含有液状組成物２−１、２−２、３−１、３−２、４−１、４−２、５−１、５−２、６−１、６−２、７−１、７−２、及び８−１の透過率スペクトルから看取された特性値を表４に示す。
【００６２】
（光学フィルタの作製）
樹脂含有液状組成物１−１の代わりに、樹脂含有液状組成物２−１、２−２、３−１、３−２、４−１、４−２、５−１、５−２、６−１、６−２、７−１、７−２、及び８−１を用いた以外は、実施例１に係る光学フィルタと同様にして、それぞれ、実施例３〜１５に係る光学フィルタを作製した。実施例１１、１２、及び１５に係る光学フィルタの透過率スペクトルをそれぞれ図８、図９、及び図１０に示す。実施例３〜１５に係る光学フィルタの透過率スペクトルから看取された特性値を表５に示す。
【００６３】
実施例３〜１５の結果より、液状組成物における原料の質量比を変化させても良好な透過率特性を有する、液状組成物、樹脂含有液状組成物、及び光学フィルタが得られることが示唆された。
【００６４】
＜実施例１６＞
（液状組成物９の調製）
シクロペンタノン（ＣＰ）に代えて、シクロヘキサノン（ＣＨ）を用いつつ、表１に示す通り原料の添加量を調整した以外は、液状組成物１と同様にして、液状組成物９を調製した。液状組成物９の透過率スペクトルを図１１に示す。この透過率スペクトルから看取された特性値を表２に示す。
【００６５】
（樹脂含有液状組成物の調製）
表３に示す通り、液状組成物１の代わりに液状組成物９を用いつつ、マトリクス樹脂及び液状組成物の添加量を調整した以外は、樹脂含有液状組成物１−１と同様にして、樹脂含有液状組成物９−１を調製した。樹脂含有液状組成物９−１の透過率スペクトルを図１２に示す。この透過率スペクトルから看取された特性値を表４に示す。
【００６６】
（光学フィルタの作製）
樹脂含有液状組成物１−１の代わりに、樹脂含有液状組成物９−１を用いた以外は、実施例１に係る光学フィルタと同様にして、実施例１６に係る光学フィルタを作製した。実施例１６に係る光学フィルタの透過率スペクトルを図１３に示す。この透過率スペクトルから看取された特性値を表５に示す。
【００６７】
＜実施例１７＞
（液状組成物１０の調製）
リン酸エステルとして、プライサーフＡ２１９Ｂの代わりに、プライサーフＡ２１５Ｃ（第一工業製薬社製、ＨＬＢ値：１１）を用いつつ、表１に示す通り原料の添加量を調整した以外は、液状組成物１と同様にして、液状組成物１０を調製した。液状組成物１０の透過率スペクトルを図１４に示す。この透過率スペクトルから看取された特性値を表２に示す。
【００６８】
（樹脂含有液状組成物の調製）
表３に示す通り、液状組成物１の代わりに液状組成物１０を用いつつ、マトリクス樹脂及び液状組成物の添加量を調整した以外は、樹脂含有液状組成物１−１と同様にして、樹脂含有液状組成物１０−１を調製した。樹脂含有液状組成物１０−１の透過率スペクトルを図１５に示す。この透過率スペクトルから看取された特性値を表４に示す。
【００６９】
（光学フィルタの作製）
樹脂含有液状組成物１−１の代わりに、樹脂含有液状組成物１０−１を用いた以外は、実施例１に係る光学フィルタと同様にして、実施例１７に係る光学フィルタを作製した。実施例１７に係る光学フィルタの透過率スペクトルを図１６に示す。この透過率スペクトルから看取された特性値を表５に示す。
【００７０】
＜実施例１８＞
（樹脂含有液状組成物の調製）
表３に示す通り、液状組成物１の代わりに液状組成物１０を用いつつ、マトリクス樹脂及び液状組成物の添加量を調整した以外は、樹脂含有液状組成物１−１と同様にして、樹脂含有液状組成物１０−２を調製した。樹脂含有液状組成物１０−２の透過率スペクトルを図１７に示す。この透過率スペクトルから看取された特性値を表４に示す。
【００７１】
（光学フィルタの作製）
樹脂含有液状組成物１−１の代わりに、樹脂含有液状組成物１０−２を用いた以外は、実施例１に係る光学フィルタと同様にして、実施例１８に係る光学フィルタを作製した。実施例１８に係る光学フィルタの透過率スペクトルを図１８に示す。この透過率スペクトルから看取された特性値を表５に示す。
【００７２】
実施例１７及び１８に関する結果より、リン酸エステルとしてプライサーフＡ２１５Ｃを用いても、良好な透過率特性を有する、液状組成物、樹脂含有液状組成物、及び光学フィルタが得られることが示唆された。
【００７３】
＜実施例１９＞
（液状組成物１１の調製）
リン酸エステルとして、プライサーフＡ２１９Ｂの代わりに、プライサーフＡ２１２Ｃ（第一工業製薬社製、ＨＬＢ値：１１）を用いつつ、表１に示す通り原料の添加量を調整した以外は、液状組成物１と同様にして、液状組成物１１を調製した。液状組成物１１の透過率スペクトルを図１９に示す。この透過率スペクトルから看取された特性値を表２に示す。
【００７４】
（樹脂含有液状組成物の調製）
表３に示す通り、液状組成物１の代わりに液状組成物１１を用いつつ、マトリクス樹脂及び液状組成物の添加量を調整した以外は、樹脂含有液状組成物１−１と同様にして、樹脂含有液状組成物１１−１を調製した。樹脂含有液状組成物１１−１の透過率スペクトルを図２０に示す。この透過率スペクトルから看取された特性値を表４に示す。
【００７５】
（光学フィルタの作製）
樹脂含有液状組成物１−１の代わりに、樹脂含有液状組成物１１−１を用いた以外は、実施例１に係る光学フィルタと同様にして、実施例１９に係る光学フィルタを作製した。実施例１９に係る光学フィルタの透過率スペクトルを図２１に示す。この透過率スペクトルから看取された特性値を表５に示す。
【００７６】
＜実施例２０＞
（樹脂含有液状組成物の調製）
表３に示す通り、液状組成物１の代わりに液状組成物１１を用いつつ、マトリクス樹脂及び液状組成物の添加量を調整した以外は、樹脂含有液状組成物１−１と同様にして、樹脂含有液状組成物１１−２を調製した。樹脂含有液状組成物１１−２の透過率スペクトルを図２２に示す。この透過率スペクトルから看取された特性値を表４に示す。
【００７７】
（光学フィルタの作製）
樹脂含有液状組成物１−１の代わりに、樹脂含有液状組成物１１−２を用いた以外は、実施例１に係る光学フィルタと同様にして、実施例２０に係る光学フィルタを作製した。実施例２０に係る光学フィルタの透過率スペクトルを図２３に示す。この透過率スペクトルから看取された特性値を表５に示す。
【００７８】
実施例１９及び２０に関する結果より、リン酸エステルとしてプライサーフＡ２１２Ｃを用いても、良好な透過率特性を有する、液状組成物、樹脂含有液状組成物、及び光学フィルタが得られることが示唆された。
【００７９】
＜実施例２１＞
（液状組成物１２の調製）
リン酸エステルとして、プライサーフＡ２１９Ｂの代わりに、プライサーフＡ２０８Ｎ（第一工業製薬社製、ＨＬＢ値：７）を用いつつ、表１に示す通り原料の添加量を調整した以外は、液状組成物１と同様にして、液状組成物１２を調製した。液状組成物１２の透過率スペクトルを図２４に示す。この透過率スペクトルから看取された特性値を表２に示す。
【００８０】
（樹脂含有液状組成物の調製）
表３に示す通り、液状組成物１の代わりに液状組成物１２を用いつつ、マトリクス樹脂及び液状組成物の添加量を調整した以外は、樹脂含有液状組成物１−１と同様にして、樹脂含有液状組成物１２−１を調製した。樹脂含有液状組成物１２−１の透過率スペクトルを図２５に示す。この透過率スペクトルから看取された特性値を表４に示す。
【００８１】
（光学フィルタの作製）
樹脂含有液状組成物１−１の代わりに、樹脂含有液状組成物１２−１を用いた以外は、実施例１に係る光学フィルタと同様にして、実施例２１に係る光学フィルタを作製した。実施例２１に係る光学フィルタの透過率スペクトルを図２６に示す。この透過率スペクトルから看取された特性値を表５に示す。
【００８２】
＜実施例２２＞
（樹脂含有液状組成物の調製）
表３に示す通り、液状組成物１の代わりに液状組成物１２を用いつつ、マトリクス樹脂及び液状組成物の添加量を調整した以外は、樹脂含有液状組成物１−１と同様にして、樹脂含有液状組成物１２−２を調製した。樹脂含有液状組成物１２−２の透過率スペクトルを図２７に示す。この透過率スペクトルから看取された特性値を表４に示す。
【００８３】
（光学フィルタの作製）
樹脂含有液状組成物１−１の代わりに、樹脂含有液状組成物１２−２を用いた以外は、実施例１に係る光学フィルタと同様にして、実施例２２に係る光学フィルタを作製した。実施例２２に係る光学フィルタの透過率スペクトルを図２８に示す。この透過率スペクトルから看取された特性値を表５に示す。
【００８４】
＜実施例２３＞
（液状組成物１３の調製）
リン酸エステルとして、プライサーフＡ２１９Ｂの代わりに、プライサーフＡ２０８Ｎ（第一工業製薬社製、ＨＬＢ値：７）を用いつつ、表１に示す通り原料の添加量を調整した以外は、液状組成物１と同様にして、液状組成物１３を調製した。液状組成物１３の透過率スペクトルから看取された特性値を表２に示す。
【００８５】
（樹脂含有液状組成物の調製）
表３に示す通り、液状組成物１の代わりに液状組成物１３を用いつつ、マトリクス樹脂及び液状組成物の添加量を調整した以外は、樹脂含有液状組成物１−１と同様にして、樹脂含有液状組成物１３−１を調製した。樹脂含有液状組成物１３−１の透過率スペクトルから看取された特性値を表４に示す。
【００８６】
（光学フィルタの作製）
樹脂含有液状組成物１−１の代わりに、樹脂含有液状組成物１３−１を用いた以外は、実施例１に係る光学フィルタと同様にして、実施例２３に係る光学フィルタを作製した。実施例２３に係る光学フィルタの透過率スペクトルから看取された特性値を表５に示す。
【００８７】
＜実施例２４＞
（樹脂含有液状組成物の調製）
表３に示す通り、液状組成物１の代わりに液状組成物１３を用いつつ、マトリクス樹脂及び液状組成物の添加量を調整した以外は、樹脂含有液状組成物１−１と同様にして、樹脂含有液状組成物１３−２を調製した。樹脂含有液状組成物１３−２の透過率スペクトルから看取された特性値を表４に示す。
【００８８】
（光学フィルタの作製）
樹脂含有液状組成物１−１の代わりに、樹脂含有液状組成物１３−２を用いた以外は、実施例１に係る光学フィルタと同様にして、実施例２４に係る光学フィルタを作製した。実施例２４に係る光学フィルタの透過率スペクトルから看取された特性値を表５に示す。
【００８９】
実施例２１〜２４に関する結果より、リン酸エステルとしてプライサーフＡ２０８Ｎを用いても、良好な透過率特性を有する、液状組成物、樹脂含有液状組成物、及び光学フィルタが得られることが示唆された。
【００９０】
＜実施例２５＞
（液状組成物１４の調製）
リン酸エステルとして、プライサーフＡ２１９Ｂの代わりに、プライサーフＡ２０８Ｆ（第一工業製薬社製、ＨＬＢ値：９）を用いつつ、表１に示す通り原料の添加量を調整した以外は、液状組成物１と同様にして、液状組成物１４を調製した。液状組成物１４の透過率スペクトルを図２９に示す。この透過率スペクトルから看取された特性値を表２に示す。
【００９１】
（樹脂含有液状組成物の調製）
表３に示す通り、液状組成物１の代わりに液状組成物１４を用いつつ、マトリクス樹脂及び液状組成物の添加量を調整した以外は、樹脂含有液状組成物１−１と同様にして、樹脂含有液状組成物１４−１を調製した。樹脂含有液状組成物１４−１の透過率スペクトルを図３０に示す。この透過率スペクトルから看取された特性値を表４に示す。
【００９２】
（光学フィルタの作製）
樹脂含有液状組成物１−１の代わりに、樹脂含有液状組成物１４−１を用いた以外は、実施例１に係る光学フィルタと同様にして、実施例２５に係る光学フィルタを作製した。実施例２５に係る光学フィルタの透過率スペクトルを図３１に示す。この透過率スペクトルから看取された特性値を表５に示す。
【００９３】
実施例２５に関する結果より、リン酸エステルとしてプライサーフＡ２０８Ｆを用いても、良好な透過率特性を有する、液状組成物、樹脂含有液状組成物、及び光学フィルタが得られることが示唆された。
【００９４】
＜比較例＞
（液状組成物１５及び組成物１６の調製）
下記の点以外は、液状組成物１と同様にして液状組成物１５を調製した。リン酸エステルとして、プライサーフＡ２１９Ｂの代わりに、プライサーフＡ２０８Ｆ（第一工業製薬社製、ＨＬＢ値：９）を用いた。加えて、シクロペンタノンの代わりにトルエン（ＴＬ）を用いた。また、ＭＴＥＳ及びＴＥＯＳを添加せずに、表１に示す通り各原料を加えた。
【００９５】
下記の点以外は、液状組成物１と同様にして組成物１６を調製した。リン酸エステルとして、プライサーフＡ２１９Ｂの代わりに、プライサーフＡ２０８Ｆ（第一工業製薬社製、ＨＬＢ値：９）を用いた。また、ＭＴＥＳ及びＴＥＯＳを添加せずに、表１に示す通り各原料を加えた。組成物１６では、フェニル系ホスホン酸と銅イオンとによって形成された生成物が凝集していた。加えて、組成物１６は、ゼリー状であり、高い粘度を有していた。
【００９６】
組成物１６は、白緑色で透明性の低いゼリー状であり、良好な光学特性を有する組成物とは言い難かった。組成物１６によれば、ロータリーエバポレータを用いた溶剤置換処理において、トルエンよりも高極性のシクロペンタノンによってフェニル系ホスホン酸と銅イオンとによって形成された生成物が凝集したと考えられる。リン酸エステルの存在下であっても、高い極性の有機溶剤中では、フェニル系ホスホン酸と銅イオンとによって形成された低極性の生成物の分散性が低下すると考えられる。このため、リン酸エステルの存在下であっても、トルエン又はキシレンといった低極性の有機溶剤を使用せずに、フェニル系ホスホン酸と銅イオンとによって形成された光吸収剤を含有する液状組成物を適切に調製することは困難であることが示唆された。
【００９７】
リン酸エステルは、透明性の高い液状組成物又は樹脂含有液状組成物を調製する目的で加えた。液状組成物４、１０、１１、及び１２は、リン酸エステルとして、それぞれ、プライサーフＡ２１９Ｂ（ＨＬＢ値：１６）、プライサーフＡ２１５Ｃ（ＨＬＢ値：１１）、プライサーフＡ２１２Ｃ（ＨＬＢ値：１１）、及びプライサーフＡ２０８Ｎ（ＨＬＢ値：７）を含有していた。ホスホン酸と銅イオンとによって形成される光吸収剤を凝集させないという観点からリン酸エステルと等価な役割を果たすと考えらえるアルコキシシランを添加することによって、光吸収剤の良好な分散性を確保できた。このため、液状組成物においてリン酸エステルの含有量を大幅に減らすことができた。アルコキシシランは、ホスホン酸と銅イオンとによって形成される光吸収剤と、有機溶剤との間で何らかの作用を生じさせ、有機溶剤中での光吸収剤の凝集を防止する役割を担っていると考えられる。
【００９８】
加えて、液状組成物４、１０、１１、及び１２によれば、リン酸エステルと有機溶剤との極性における整合性があまり見られない場合においても、ホスホン酸と銅イオンとによって形成される光吸収剤の凝集は発生していない。このため、様々なＨＬＢ値を有するリン酸エステルを用いて、フェニル系ホスホン酸と銅イオンとによって形成された光吸収剤の生成と分散が可能であることが示唆された。液状組成物４、１０、１１、及び１２におけるリン酸エステルの含有量は、液状組成物１４におけるリン酸エステルの含有量の４分の１程度である。加えて、液状組成物４、１０、１１、及び１２によれば、７〜１６の範囲でＨＬＢ値が異なる４種類のリン酸エステルが使用されている。このように、液状組成物４、１０、１１及び１２によれば、７〜１６のＨＬＢ値を有するリン酸エステルを用いつつ、フェニル系ホスホン酸と銅イオンとによって形成された光吸収剤を含有しているトルエンフリーな液状組成物を調製できることが示唆されている。
【００９９】
様々なＨＬＢ値のリン酸エステルを使用可能であることにより、リン酸エステルによって液状組成物にもたらさられる性質を選択することが可能となり、液状組成物及び光学フィルタの性質又は特性に関し調節可能なレンジを拡大できると考えられる。例えば、低い親油性を有する溶剤を用いながら、高い親油性を有するリン酸エステルを用いることも可能である。高い親油性を有するリン酸エステルは水を斥ける性質を有するので、高い親油性を有するリン酸エステルを含有する液状組成物によって作製された光学フィルタが高耐湿性を有しやすい。トルエンよりも高極性の有機溶剤で光学フィルタ用液状組成物を調製しようとすると、高いＨＬＢ値を有する低い親油性のリン酸エステルを使用する必要があり、光学フィルタの耐湿性を高めにくいという問題があった。しかし、液状組成物が、アルコキシシラン又はアルコキシシランの加水分解物を含有していることにより、高極性の有機溶剤を用いてトルエンフリーを実現しつつ、低いＨＬＢ値を有する高親油性のリン酸エステルを使用できる。このため、従来実現困難と考えられていた、高極性の有機溶剤を用いたトルエンフリーと光学フィルタにおける高い耐湿性との両立を実現できる。ひいては、液状組成物におけるトルエンの含有量の低減と、光学フィルタにおける高耐湿性とを両立できる。
【０１００】
液状組成物２、３、４、及び８によれば、アルコキシシランを加えることでリン酸エステルの含有量を大幅に減らすことが可能となり、液状組成物２及び８のように、リン酸エステルの添加量が比較的少ない場合でも、樹脂含有液状組成物２−１、２−２、及８−１のように良好な特性を有する樹脂含有液状組成物を調製できる。一方、液状組成物３によれば、良好な特性を有する樹脂含有液状組成物を調製するために許容されるリン酸エステルの添加量のレンジが十分に広いことが示唆されている。表１に示す通り、リン酸エステルの添加量に対するアルコキシシランの添加量の比が、質量基準で０．９６（液状組成物１４）〜３１．９６（液状組成物８）の範囲で、液状組成物及び樹脂含有液状組成物が良好な特性を有する。
【０１０１】
アルコキシシランの加水分解物は多数のシラノール基を有するので、液状組成物を硬化させたときに、シラノール基同士がネットワークを形成すると考えられる。このことは、耐熱性の向上及び耐湿性の向上に寄与するとともに、リジッドな硬化物の形成を可能にすると考えられる。このため、アルコキシシランの添加量を多くすることは有利であるが、アルコキシシランの添加量が多過ぎると、場合によっては、成膜後のポストキュアにおいてクラックを発生させる原因となる可能性がある。一方、リン酸エステルは、ポリオキシアルキル基のように分子量又は嵩が比較的大きい有機鎖を持っているので、液状組成物を硬化させたときに、硬化物に対して柔軟性を付与すると考えられる。このため、リン酸エステルの添加量を増加させることは、クラック防止効果を高めることができる。一方、リン酸エステルは高湿環境下で加水分解しやすく、光学フィルタの耐湿性を高めにくい。つまり、アルコキシシランとリン酸エステルとは、液状組成物及び樹脂含有液状組成物の調製において、光吸収剤の凝集の防止という共通の性質を有するものの、液状組成物又は樹
脂含有液状組成物の硬化においては、硬化物の機械的性質及び耐候性などの観点で、相互に補完するような関係を有すると考えられる。このため、液状組成物において、リン酸エステルの添加量に対するアルコキシシランの添加量の質量基準の比を広い範囲で選択できることは、光学フィルタの作製にとって望ましいことである。
【０１０２】
液状組成物にアルコキシシランを添加することにより、樹脂含有液状組成物におけるリン酸エステルの含有量を質量基準で０．５４％まで低下させることができる（樹脂含有液状組成物８−１参照）。加えて、液状組成物において、ホスホン酸の含有量に対するリン酸エステルの含有量の比を質量基準で０．１３まで減少させることができる（液状組成物８参照）。このことは、上記の通り、高耐湿の光学フィルタを作製するうえで非常に有利である。
【０１０３】
液状組成物１〜１４において、液状組成物に添加したアルコキシシランのすべてが加水分解縮重合すると仮定して得られる固形分の液状組成物における含有量を算出すると、固形分の液状組成物における含有量の最大値は、６．４９％であった（液状組成物８参照）。この算出は、ＭＴＥＳ及びＴＥＯＳ由来の固形分の質量は、それらの添加量に対してそれぞれ３７．６４％及び２８．８４％であるという前提で行った。
【０１０４】
液状組成物１、３、５、及び６によれば、有機溶剤であるシクロペンタノンの添加量が２０〜７０ｇの範囲で大幅にばらついており、樹脂含有液状組成物の質量に対するリン酸エステルの含有量の比及び樹脂含有液状組成物の質量に対するアルコキシシランの含有量の比も大きくばらついている。このような場合でも、良好な特性を有する樹脂含有液状組成物を調製できることが理解される。
【０１０５】
液状組成物７と液状組成物２とを対比すると、液状組成物７のアルコキシシランの添加量は液状組成物２のアルコキシシランの添加量の２倍である。液状組成物７と液状組成物２との対比によれば、同一の原料を添加しつつ、アルコキシシランの添加量が２倍程度と大きく異なっていても、樹脂含有液状組成物７−１及び７−２のように良好な特性を有する樹脂含有液状組成物を調製できることが理解される。このように、アルコキシシランの添加量は、特定の値に限定されるわけでない。
【０１０６】
液状組成物１３と液状組成物２とを対比すると、液状組成物２に含有されていたリン酸エステルは、プライサーフＡ２１９Ｂ（ＨＬＢ値：１６）であったのに対し、液状組成物１３に含有されていたリン酸エステルは、プライサーフＡ２０８Ｎ（ＨＬＢ値：７）であった。液状組成物１３によれば、液状組成物４、１０、１１、及び１２における各成分の組成（ベース組成）以外の組成であっても、リン酸エステルを変更して適切な液状組成物を調製でき、特定の組成条件のみで異なるＨＬＢ値を有するリン酸エステルの選択が可能であるというわけではないことが理解される。
【０１０７】
液状組成物９及び樹脂含有液状組成物９−１によれば、有機溶剤としてシクロヘキサノン等のシクロペンタノン以外の有機溶剤を用いて適切な液状組成物及び樹脂含有液状組成物を調製できることが理解される。
【０１０８】
液状組成物１〜１６の調製条件、収量、及び外観について表１に示す。液状組成物１〜１４が入ったサンプルの透過率特性を表２に示す。これらの結果から、液状組成物１〜１４は、近紫外線及び近赤外線を吸収して遮蔽する良好な光学特性を有していることが理解される。
【０１０９】
液状組成物１〜１４と、マトリクス樹脂としてのシリコーン樹脂とを混合して作製した樹脂含有液状組成物の調製条件、及び樹脂含有液状組成物が入ったサンプルの透過率特性
を表４に示す。シリコーン樹脂（ＫＲ−３００）は溶剤として５０質量％のキシレンを含むので、樹脂含有液状組成物は、所定量のキシレンを含有していた。樹脂含有液状組成物から作製された光学フィルタの透過率特性を表５に示す。樹脂含有液状組成物から作製された光学フィルタが良好な光学特性を有することが理解される。
【０１１０】
【表１】
2020064315.tif 000003
【０１１１】
【表２】
2020064315.tif 000004
【０１１２】
【表３】
2020064315.tif 000005
【０１１３】
【表４】
2020064315.tif 000006
【０１１４】
【表５】
2020064315.tif 000007
【０１１５】
【表６】
2020064315.tif 000008
【図１】
2020064315.tif 000009
【図２Ａ】
2020064315.tif 000010
【図２Ｂ】
2020064315.tif 000011
【図３Ａ】
2020064315.tif 000012
【図３Ｂ】
2020064315.tif 000013
【図４】
2020064315.tif 000014
【図５】
2020064315.tif 000015
【図６Ａ】
2020064315.tif 000016
【図６Ｂ】
2020064315.tif 000017
【図７】
2020064315.tif 000018
【図８】
2020064315.tif 000019
【図９】
2020064315.tif 000020
【図１０】
2020064315.tif 000021
【図１１】
2020064315.tif 000022
【図１２】
2020064315.tif 000023
【図１３】
2020064315.tif 000024
【図１４】
2020064315.tif 000025
【図１５】
2020064315.tif 000026
【図１６】
2020064315.tif 000027
【図１７】
2020064315.tif 000028
【図１８】
2020064315.tif 000029
【図１９】
2020064315.tif 000030
【図２０】
2020064315.tif 000031
【図２１】
2020064315.tif 000032
【図２２】
2020064315.tif 000033
【図２３】
2020064315.tif 000034
【図２４】
2020064315.tif 000035
【図２５】
2020064315.tif 000036
【図２６】
2020064315.tif 000037
【図２７】
2020064315.tif 000038
【図２８】
2020064315.tif 000039
【図２９】
2020064315.tif 000040
【図３０】
2020064315.tif 000041
【図３１】
2020064315.tif 000042
【図３２】
2020064315.tif 000043
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
アリール基を有するホスホン酸と銅イオンとによって形成された光吸収剤と、
アルコキシシラン及びアルコキシシランの加水分解物の少なくとも１つと、
７〜１６のＨＬＢ値を有するリン酸エステルと、
硬化性樹脂成分と、を含み、
前記光吸収剤が分散している、
光学フィルタ用液状組成物。
【請求項２】
２０℃において７以下の比誘電率を有する第一溶剤をさらに含み、
前記第一溶剤の含有率は、５０質量％以下である、請求項１に記載の液状組成物。
【請求項３】
前記第一溶剤の含有率は、２０質量％以下である、請求項２に記載の液状組成物。
【請求項４】
２０℃において７より高い比誘電率を有する第二溶剤をさらに含む、請求項１〜３のいずれか１項に記載の液状組成物。
【請求項５】
下記の（ｉ）及び（ii）の条件を満たす透過率スペクトルを有する、請求項１〜４のいずれか１項に記載の液状組成物。
（ｉ）波長３５０ｎｍ〜４５０ｎｍの範囲において波長の増加に伴い増加する分光透過率を有し、かつ、波長３５０ｎｍ〜４５０ｎｍの範囲において透過率が５０％になる波長である紫外側カットオフ波長を有する。
（ii）波長６００ｎｍ〜８００ｎｍの範囲において波長の増加に伴い減少する分光透過率を有し、かつ、波長６００ｎｍ〜８００ｎｍの範囲において透過率が５０％になる波長である赤外側カットオフ波長が６００ｎｍ〜６９０ｎｍである。
【請求項６】
前記透過率スペクトルは、波長３００ｎｍ〜３５０ｎｍの範囲において２％以下の平均透過率を有する、請求項５に記載の液状組成物。
【請求項７】
前記透過率スペクトルは、波長４００ｎｍ〜６００ｎｍの範囲において７０％以上の平均透過率を有する、請求項５又は６に記載の液状組成物。
【請求項８】
前記透過率スペクトルは、波長９００ｎｍにおいて２５％以下の透過率を有する、請求項５〜７のいずれか１項に記載の液状組成物。
【請求項９】
前記透過率スペクトルは、波長７００〜９００ｎｍにおいて極小値を有する、請求項５〜８のいずれか１項に記載の液状組成物。
【請求項１０】
前記透過率スペクトルは、波長１５００〜１７００ｎｍにおいて極大値を有する、請求項５〜９のいずれか１項に記載の液状組成物。
【請求項１１】
前記硬化性樹脂成分は、２０℃において７以下の比誘電率を有する溶剤を含み、
前記硬化性樹脂成分における前記溶剤の含有率は、５０質量％以下である、請求項１〜１０に記載の液状組成物。
【手続補正３】
【補正対象書類名】明細書
【補正対象項目名】０００７
【補正方法】変更
【補正の内容】
【０００７】
本発明は、
アリール基を有するホスホン酸と銅イオンとによって形成された光吸収剤と、
アルコキシシラン及びアルコキシシランの加水分解物の少なくとも１つと、
７〜１６のＨＬＢ値を有するリン酸エステルと、
硬化性樹脂成分と、を含み、
前記光吸収剤が分散している、
光学フィルタ用液状組成物を提供する。